(57)【特許請求の範囲】
【請求項１】
ジメチルアミノエチル（メタ）クリレートの塩化メチル４級塩を５０〜９５モル％と、
アクリルアミドを５〜５０モル％と、
メチレンビスアクリルアミドを０．０００１〜０．０１モル％と、
からなる単量体混合物であり、且つ前記ジメチルアミノエチル（メタ）クリレートの塩化メチル４級塩とアクリルアミドとの合計量に対する前記ジメチルアミノエチル（メタ）クリレートの塩化メチル４級塩のモル分率が６０モル％以上である単量体混合物を重合して得られる水溶性高分子であって、
線状型高分子を実質的に含まず、
０．２％水溶液の粘度が４００〜１１００ｍＰａ・ｓであり、
レオメーターを用いた０．１質量％水溶液の２５℃での歪み率依存性測定における貯蔵弾性率Ｇ１と損失弾性率Ｇ２とが等しくなる歪み率ｙ（％）が下記式（１）
１≦ｙ＜５００    ・・・式（１）
を満たすとともに、
レオメーターを用いた０．１質量％水溶液の２５℃での角周波数依存性測定における貯蔵弾性率Ｇ３と損失弾性率Ｇ４とが等しくなる角周波数ｘ（ｒａｄ／ｓ）が下記式（２）
０．０５＜ｘ≦１５    ・・・式（２）
を満たすことを特徴とする架橋型高分子凝集剤。
【請求項２】
前記架橋型高分子凝集剤の剤型がエマルションである請求項１に記載の架橋型高分子凝集剤。
【請求項３】
前記架橋型高分子凝集剤の剤型が粉末である請求項１に記載の架橋型高分子凝集剤。
【請求項４】
ジメチルアミノエチル（メタ）クリレートの塩化メチル４級塩を５０〜９５モル％と、
アクリルアミドを５〜５０モル％と、
メチレンビスアクリルアミドを０．０００１〜０．０１モル％と、
からなる単量体混合物であり、且つ前記ジメチルアミノエチル（メタ）クリレートの塩化メチル４級塩とアクリルアミドとの合計量に対する前記ジメチルアミノエチル（メタ）クリレートの塩化メチル４級塩のモル分率が６０モル％以上である単量体混合物をエマルション重合することを特徴とする請求項１に記載の架橋型高分子凝集剤の製造方法。
【請求項５】
ジメチルアミノエチル（メタ）クリレートの塩化メチル４級塩を５０〜９５モル％と、
アクリルアミドを５〜５０モル％と、
メチレンビスアクリルアミドを０．０００１〜０．０１モル％と、
からなる単量体混合物であり、且つ前記ジメチルアミノエチル（メタ）クリレートの塩化メチル４級塩とアクリルアミドとの合計量に対する前記ジメチルアミノエチル（メタ）クリレートの塩化メチル４級塩のモル分率が６０モル％以上である単量体混合物をエマルション重合して重合体エマルションを得、該重合体エマルションを乾燥することを特徴とする請求項１に記載の架橋型高分子凝集剤の製造方法。
【請求項６】
無機凝集剤を添加しない廃水処理方法であって、
全蒸発残留物が２，０００〜５０,０００（ｍｇ／Ｌ）の廃水に請求項１乃至３のいずれか１項に記載の架橋型高分子凝集剤を添加することを特徴とする廃水処理方法。
【請求項７】
前記廃水が畜産廃水である請求項６に記載の廃水処理方法。
【発明の詳細な説明】
【技術分野】
【０００１】
本発明は、架橋型高分子凝集剤及びその製造方法並びに廃水処理方法に関する。詳しくは、水溶液が所定の粘弾性を有する架橋型高分子凝集剤及びその製造方法並びに廃水処理方法に関する。
【背景技術】
【０００２】
生活排水、産業廃水等に含まれる汚泥を凝集・沈降・分離させることを目的として、高分子凝集剤が使用されている。高分子凝集剤としては、線状型水溶性高分子から成るカチオン性高分子や両性高分子が多用されている。汚泥の処理において、脱水ケーキの含水率は高分子凝集剤の添加率に密接に関連する。高分子凝集剤の添加率が低い場合は、脱水ケーキの含水率を十分に低下させることができない。また、高分子凝集剤の添加率が高い場合も、脱水ケーキの含水率を十分に低下させることができない。即ち、従来の高分子凝集剤は、その添加率が低過ぎても高過ぎても良好な性能を発揮することができない。従来の高分子凝集剤の最適な添加率は、廃水の性状によって変動する。また、従来の高分子凝集剤は、廃水の処理に適する添加率の幅が狭い。
【０００３】
近年、畜産施設から排出される汚泥の処理方法は、大規模経営化や環境配慮の風潮から化学的処理法が用いられるようになってきている。糞尿自体をセパレータで分別した汚泥や余剰汚泥の処理に高分子凝集剤が用いられている。しかし、畜産廃水は、畜産に対する飼料の変化や季節等により、廃水の性状が変動する。また、廃水の一部がエマルション状になっている場合もある。そのため、従来の高分子凝集剤では、畜産廃水の効率的な処理が困難である。
【０００４】
上記の問題を解決するために、先ず、カチオン性凝集剤の総添加量の７０〜９５質量％を添加して混合した後、残余の凝集剤を添加する方法がある（特許文献１）。しかし、この方法は高分子凝集剤の使用量の増加や工程の煩雑化を生じる。
【０００５】
また、ポリアミジンを用いる廃水処理方法であって、塩粘度の異なる２種類以上の水溶性高分子を用いて脱水処理する方法がある（特許文献２）。しかし、アミジンの使用は薬剤コストの上昇を招く。また、分子量が低いため、造粒性が乏しい。そのため、凝集剤の添加量の増加を生じる。
【先行技術文献】
【特許文献】
【０００６】
【特許文献１】特開２００４−２０２４０１号公報
【特許文献２】特許４８２３５５２号公報
【発明の概要】
【発明が解決しようとする課題】
【０００７】
本発明が解決しようとする課題は、畜産廃水に対する凝集性が優れ、ろ過速度が速く、効果的に脱水することができ、含水率の低い脱水ケーキを得ることができる高分子凝集剤及びその製造方法並びに廃水処理方法を提供することである。
【課題を解決するための手段】
【０００８】
本発明者は、上記課題を解決すべく鋭意検討を重ねた結果、以下の知見を得た。
従来の線状型水溶性高分子から成る高分子凝集剤を水に溶解して水溶液とする場合、凝集剤分子同士の相互作用や水分子との水素結合に起因し、線状型の凝集剤分子が糸まり状になっていると考えられる。糸まり状になった高分子凝集剤は、汚泥との反応が進行し難く、強固な汚泥フロックを形成することが困難である。また、線状型水溶性高分子から成る凝集剤はその添加量を多くする必要がある。特に、畜産廃水は、固形分が少なく、その一部がエマルション状となっている。また、畜産廃水は、畜産の飼料が変化することにより、その性状が変化する。そのため、従来の線状型水溶性高分子から成る高分子凝集剤は、畜産廃水から生じる汚泥を効率良く脱水することが困難であることが多い。
【０００９】
一方、架橋型水溶性高分子から成る高分子凝集剤は、分子構造がリジットであり、凝集剤分子同士の相互作用や水分子との相互作用が小さい。そのため、汚泥への吸着速度が速く、強固な汚泥フロックを形成できる。また、架橋構造を有しているため、線状型水溶性高分子よりも疎水性が高く、生成した汚泥フロックの脱水性が高くなる。
【００１０】
特に、水溶液が所定の粘弾性を有する架橋型水溶性高分子を高分子凝集剤として使用すると、畜産廃水に対する凝集性が優れ、ろ過速度が速く、効果的に脱水することができ、含水率の低い脱水ケーキを得ることができることを見出し、本発明を完成するに至った。
【００１１】
上記課題を解決する本発明は以下に記載するものである。
【００１２】
〔１〕  レオメーターを用いた０．１質量％水溶液の２５℃での歪み率依存性測定における貯蔵弾性率Ｇ１と損失弾性率Ｇ２とが等しくなる歪み率ｙ（％）が下記式（１）
１≦ｙ＜５００    ・・・式（１）
を満たすとともに、
レオメーターを用いた０．１質量％水溶液の２５℃での角周波数依存性測定における貯蔵弾性率Ｇ３と損失弾性率Ｇ４とが等しくなる角周波数ｘ（ｒａｄ／ｓ）が下記式（２）
０．０５＜ｘ≦１５    ・・・式（２）
を満たすことを特徴とする架橋型高分子凝集剤。
【００１３】
〔２〕  前記架橋型高分子凝集剤が、
カチオン性単量体５〜９８．９９９９モル％と、
ノニオン性単量体１〜９４．９９９９モル％と、
架橋性単量体０．０００１〜０．０１モル％と、
からなる単量体混合物を重合して得られる水溶性高分子である〔１〕に記載の架橋型高分子凝集剤。
【００１４】
〔３〕  前記カチオン性単量体が、
下記一般式（１）
【化１】
0006649762.tif 000002
（但し、Ｒ１は水素原子又はメチル基、Ｒ２は炭素数１〜３のアルキル基又はベンジル基、Ｒ３及びＲ４はそれぞれ独立に水素原子又は炭素数１〜３のアルキル基、Ｘは酸素原子又はＮＨ、Ｑは炭素数１〜４のアルキレン基又は炭素数２〜４のヒドロキシアルキレン基、Ｚ−は対アニオンをそれぞれ表す。）
で表されるカチオン性単量体である〔２〕に記載の架橋型高分子凝集剤。
【００１５】
〔４〕  前記架橋型高分子凝集剤の剤型がエマルションである〔１〕乃至〔３〕のいずれかに記載の架橋型高分子凝集剤。
【００１６】
〔５〕  前記架橋型高分子凝集剤の剤型が粉末である〔１〕乃至〔３〕のいずれかに記載の架橋型高分子凝集剤。
【００１７】
〔６〕  カチオン性単量体５〜９８．９９９９モル％と、
ノニオン性単量体１〜９４．９９９９モル％と、
架橋性単量体０．０００１〜０．０１モル％と、
からなる単量体混合物をエマルション重合することを特徴とする〔４〕に記載の架橋型高分子凝集剤の製造方法。
【００１８】
〔７〕    カチオン性単量体５〜９８．９９９９モル％と、
ノニオン性単量体１〜９４．９９９９モル％と、
架橋性単量体０．０００１〜０．０１モル％と、
からなる単量体混合物をエマルション重合して重合体エマルションを得、該重合体エマルションを乾燥することを特徴とする〔５〕に記載の架橋型高分子凝集剤の製造方法。
【００１９】
〔８〕  無機凝集剤を添加しない廃水処理方法であって、
全蒸発残留物が２,０００〜５０,０００（ｍｇ／Ｌ）の廃水に〔１〕乃至〔５〕のいずれかに記載の架橋型高分子凝集剤を添加することを特徴とする廃水処理方法。
【００２０】
〔９〕  前記廃水が畜産廃水である〔８〕に記載の廃水処理方法。
【発明の効果】
【００２１】
本発明の架橋型高分子凝集剤は、畜産廃水に対する凝集性に優れ、ろ過速度が高く、効果的に脱水することができ、含水率の低い脱水ケーキを得ることができる。本発明の架橋型高分子凝集剤は、様々な性状の畜産廃水に対して優れた性能が発揮される。本発明の架橋型高分子凝集剤は、廃水に対して採りうる添加率の幅が広い。
【発明を実施するための形態】
【００２２】
以下、本発明について詳細に説明する。
なお、本明細書においては、アクリレート及び／又はメタクリレートを（メタ）アクリレートと表し、アクリロイル基及び／又はメタクリロイル基を（メタ）アクリロイル基と表し、アクリルアミド及び／又はメタクリルアミドを（メタ）アクリルアミドと表し、アクリル酸及び／又はメタクリル酸を（メタ）アクリル酸と表す。
【００２３】
（１）架橋型高分子凝集剤
本発明の架橋型高分子凝集剤は、以下に説明するパラメータを具備する架橋型水溶性高分子から成ることを特徴とする。本発明の架橋型高分子凝集剤は、線状型高分子を実質的に含まない。ここで、実質的に含まないとは、線状型高分子の含有率が１質量％未満であることをいう。
【００２４】
（１−１）架橋型水溶性高分子
本発明の高分子凝集剤は、水溶液が所定の粘弾性を有する架橋型水溶性高分子から成ることを特徴とする。架橋型水溶性高分子が高分子凝集剤としての優れた性能を発揮するための物性は、レオメーターを用いて測定する粘弾性によって規定することができる。
【００２５】
本発明の高分子凝集剤は、レオメーターを用いた０．１質量％水溶液の２５℃での歪み率依存性測定における貯蔵弾性率Ｇ１と損失弾性率Ｇ２とが、歪み率＜１％である時は常にＧ２＜Ｇ１の関係にあり、１％≦歪み率＜５００％の範囲においてＧ１とＧ２との大小関係が逆転し、歪み率≧５００％である時は常にＧ２＞Ｇ１の関係になるとともに、
角周波数依存性測定における貯蔵弾性率Ｇ３と損失弾性率Ｇ４とが、角周波数≦０．０５ｒａｄ／ｓの時は常にＧ３＜Ｇ４の関係にあり、０．０５ｒａｄ／ｓ＜角周波数≦１５ｒａｄ／ｓの範囲においてＧ３とＧ４との大小関係が逆転し、角周波数＞１５ｒａｄ／ｓの時は常にＧ３＞Ｇ４の関係となることを特徴とする。
【００２６】
即ち、以下の式（２）
ｔａｎδ１＝Ｇ２／Ｇ１      ・・・式（２）
で表されるｔａｎδ１が１となるのは、歪み率が１％以上５００％未満の範囲内である。ｔａｎδ１＝１となるのは、歪み率が５〜４００％の範囲内であることが好ましく、１０〜３００％の範囲内であることがさらに好ましく、２０〜２００％の範囲内であることが特に好ましい。ｔａｎδ１＝１となる点が歪み率５００％以上である場合、架橋型水溶性高分子の架橋が不十分であり、その性質は線状型水溶性高分子の性質に近くなる。その結果、フロック径が大きくならなかったり、ろ過速度が向上しなかったり、脱水ケーキの含水率が低下しないことがある。また、様々な性状を有する畜産廃水に対して、その効果を発揮し難くなる。ｔａｎδ１＝１となる点が歪み率１％未満である場合、水溶性高分子の架橋反応が進み過ぎて、添加量が増加したり、脱水ケーキの含水率を十分に低下できないことがある。
【００２７】
また、以下の式（３）
ｔａｎδ２＝Ｇ４／Ｇ３      ・・・式（３）
で表されるｔａｎδ２が１となるのは、角周波数ｘが０．０５ｒａｄ／ｓ＜ｘ≦１５ｒａｄ／ｓの範囲内である。ｔａｎδ２＝１となるのは、角周波数が０．０８〜１２ｒａｄ／ｓの範囲内であることが好ましく、０．１〜１０ｒａｄ／ｓの範囲内であることがさらに好ましく、０．１２〜１．６ｒａｄ／ｓの範囲内であることが特に好ましい。ｔａｎδ２＝１となる点が角周波数０．０５ｒａｄ／ｓ以下である場合、水溶性高分子の架橋が不十分であり、その性質は線状型水溶性高分子の性質に近くなる。その結果、フロック径が大きくならなかったり、ろ過速度が低下したり、脱水ケーキの含水率が低下しないことがある。また、様々な性状を有する畜産廃水に対して効果を発揮し難くなる。ｔａｎδ２＝１となる点が角周波数１５ｒａｄ／ｓを超える場合、水溶性高分子の架橋反応が進み過ぎて、高い性能を発揮するのに必要な添加量が増えたり、脱水ケーキの含水率を十分に低下できないことがある。
【００２８】
なお、上記で規定される粘弾性は、架橋型水溶性高分子の３次元構造を示した指標である。この値は、架橋性単量体の添加量及び連鎖移動剤の添加量、重合触媒の量等を適宜変えることによって調整することができる。例えば、架橋性単量体の添加量を増加することにより、ｔａｎδ１＝１となる歪み率を低くすることができる。また、架橋性単量体の添加量を増加することにより、ｔａｎδ２＝１となる角周波数を大きくすることができる。同様に連鎖移動剤の添加量を増加することにより、ｔａｎδ１＝１となる歪み率を大きくすることができる。また、連鎖移動剤の添加量を増加することにより、ｔａｎδ２＝１と
なる角周波数を低くすることができる。
【００２９】
所定の粘弾性を有する架橋型水溶性高分子は、所定のカチオン性単量体、所定のノニオン性単量体及び所定の架橋性単量体を必須成分とし、共重合可能な他の単量体を任意成分とする単量体混合物を重合することにより製造される。
【００３０】
（１−１−１）カチオン性単量体
カチオン性単量体としては、ラジカル重合し得るラジカル重合性の二重結合及びカチオン基を有する単量体であって、下記一般式（１）で表される化合物の他、ジアリルジメチルアンモニウムクロライド等のジアリルジアルキルアンモニウムハロゲン化物等を挙げることができる。これらのカチオン性単量体の中でも、ラジカル重合反応性に優れて、高分子凝集剤として必要な高分子量化が容易であり、得られる架橋型水溶性高分子の高分子凝集剤としての性能が優れることから、下記一般式（１）で表される化合物が好ましい。
【００３１】
【化５】
0006649762.tif 000003
【００３２】
但し、上記一般式（１）中のＲ１は水素原子又はメチル基、Ｒ２は炭素数１〜３のアルキル基又はベンジル基、Ｒ３及びＲ４はそれぞれ独立に水素原子又は炭素数１〜３のアルキル基であり、同種でも異種でもよい。Ｘは酸素原子又はＮＨ、Ｑは炭素数１〜４のアルキレン基又は炭素数２〜４のヒドロキシアルキレン基、Ｚ−は対アニオンをそれぞれ表す。Ｚ−としては、塩化物イオン等のハロゲン化物イオンや硫酸イオンが例示される。
【００３３】
前記一般式（１）で表されるカチオン性単量体の具体例としては、ジメチルアミノエチル（メタ）アクリレート、ジエチルアミノエチル（メタ）アクリレート、ジメチルアミノ−２−ヒドロキシプロピル（メタ）アクリレート等のジアルキルアミノアルキル（メタ）アクリレートや、ジメチルアミノプロピル（メタ）アクリルアミド等のジアルキルアミノアルキル（メタ）アクリルアミドの塩酸塩及び硫酸塩が例示される。また、ジアルキルアミノアルキル（メタ）アクリレートやジアルキルアミノアルキル（メタ）アクリルアミドの塩化メチル等のハロゲン化アルキル付加物、塩化ベンジル等のハロゲン化ベンジル付加物、硫酸ジメチル等の硫酸ジアルキル付加物等である第４級塩が例示される。
【００３４】
これらの好ましいカチオン性単量体の中でも、特に高分子凝集剤としての性能に優れ、カチオン性単量体及び架橋型水溶性高分子の品質及び貯蔵安定性にも優れることから、ジメチルアミノエチルアクリレートの塩化メチル付加物である第４級塩（ＤＡＣ）及びジメチルアミノエチルメタクリレートの塩化メチル付加物である第４級塩（ＤＭＣ）が最も好ましい。
これらのカチオン性単量体は単独で使用しても、２種以上を併用してもよい。
【００３５】
単量体混合物中におけるカチオン性単量体の配合量は、５〜９８．９９９９モル％であることが好ましく、２０〜９８モル％であることがより好ましく、５０〜９５モル％であることが特に好ましい。即ち、架橋型水溶性高分子は、カチオン性単量体単位を５〜９８．９９９９モル％で含むことが好ましく、２０〜９８モル％で含むことがより好ましく、５０〜９５モル％で含むことが特に好ましい。
【００３６】
（１−１−２）ノニオン性単量体
ノニオン性単量体としては、下記一般式（２）で表される（メタ）アクリルアミド系化合物の他、（メタ）アクリル酸メチル、（メタ）アクリル酸エチル、（メタ）アクリル酸ブチル、（メタ）アクリル酸ヒドロキシエチル等の（メタ）アクリル酸アルキル、スチレン、アクリロニトリル、酢酸ビニル等を挙げることができる。これらのノニオン性単量体の中でも、カチオン性単量体との共重合性に優れて、高分子凝集剤として必要な高分子量化が容易であり、高分子凝集剤としての性能が優れることから、下記一般式（２）で表される（メタ）アクリルアミド系化合物が好ましい。
【００３７】
ＣＨ２＝ＣＲ１−ＣＯ−ＮＲ２Ｒ３        ・・・化（２）
【００３８】
但し、上記一般式（２）中のＲ１は水素原子又はメチル基であり、Ｒ２及びＲ３はそれぞれ独立に水素原子又は炭素数１〜８のアルキル基を表す。
【００３９】
これらの（メタ）アクリルアミド系化合物の中でも、水溶性であり、高分子凝集剤としての性能が特に優れることから、アクリルアミド（ＡＭ）が最も好ましい。
これらのノニオン性単量体は単独で使用しても、２種以上を併用してもよい。
【００４０】
単量体混合物中におけるノニオン性単量体の配合量は、１〜９４．９９９９モル％であることが好ましく、２〜８０モル％であることがより好ましく、５〜５０モル％であることがより好ましい。即ち、架橋型水溶性高分子は、ノニオン性単量体単位を１〜９４．９９９９モル％で含むことが好ましく、２〜８０モル％で含むことがより好ましく、５〜６５モル％で含むことが特に好ましい。
【００４１】
（１−１−３）架橋性単量体
架橋性単量体としては、下記一般式（３）で表される（メタ）アクリロイル基を、１分子中に２個以上有する（メタ）アクリレート系架橋性単量体（以下、単に「架橋性単量体」又は「架橋剤」と略記することもある）を挙げることができる。
【００４２】
ＣＨ２＝ＣＲ１−ＣＯ−        ・・・化（３）
【００４３】
但し、上記一般式（３）中のＲ１は水素原子又はメチル基であり、−ＣＯ−はカルボニル基を表す。
前記架橋性単量体の１分子中に有する（メタ）アクリロイル基の数は、２個以上である。２〜５個であるものが好ましく、２〜３個であるものがさらに好ましい。１分子中に有する（メタ）アクリロイル基の数が５個を超えても、（メタ）アクリロイル基の数に相応の高分子凝集剤としての性能向上の効果が得られない場合がある。
【００４４】
このような架橋性単量体としては、メチレンビスアクリルアミド（ＭＢＡ）、エチレン又はポリエチレンジ（メタ）アクリレート、ポリプロピレンジ（メタ）アクリレート、ネオペンチルグリコールジ（メタ）アクリレート、トリメチロールプロパントリ（メタ）アクリレート、テトラメチロールメタントリ（メタ）アクリレート、ジペンタエリスリトールヘキサ（メタ）アクリレート等の、アルキレンビス（メタ）アクリルアミド、モノ及びポリアルキレングリコールジ（メタ）アクリレート、ポリメチロールアルカンポリ（メタ）アクリレートが例示される。これらは単独で用いても、２種以上を組み合わせて用いても良い。
【００４５】
単量体混合物中における架橋性単量体の配合量は、０．０００１〜０．０１モル％であることが好ましく、０．０００２〜０．００８モル％であることがより好ましく、０．０００５〜０．００７モル％であることが特に好ましい。即ち、架橋型水溶性高分子は、架橋性単量体単位を０．０００１〜０．０１モル％で含むことが好ましく、０．０００２〜０．００８モル％で含むことがより好ましく、０．０００５〜０．００７モル％で含むことが特に好ましい。架橋性単量体の添加量が０．０００１〜０．０１モル％である場合、架橋型水溶性高分子同士の相互作用が弱いため粘性が低く、ハンドリングが優れる。また、粘性が低いことから、汚泥との反応が速やかに進行し、強固なフロックを形成することができる。０．０００１モル％未満である場合、架橋反応が不十分となることがあり、その場合、高分子凝集剤としての汚泥フロックの形成能が不足して、フロック径が十分に大きくならなかったり、脱水ケーキの含水率が低くならなかったりすることがある。また、架橋性単量体の添加量が０．０１モル％を超えると、架橋反応が進み過ぎることがあり、これは、特に水溶液重合の場合では不溶解量が増加し、高分子凝集剤として有効に作用する有効成分の量が減るため、凝集効果を十分に発揮できない。また、エマルションの場合は、処理に必要な添加量が増え、処理コストが増大する。
【００４６】
（１−１−４）共重合可能な単量体
本発明の高分子凝集剤は、前記カチオン性単量体の他、必要に応じて共重合可能な単量体の１種又は２種以上を併用してもよい。共重合可能な単量体としては、特に制限されないが、以下に記載するアニオン性単量体が例示される。
【００４７】
アニオン性単量体としては、下記一般式（４）で表される（メタ）アクリル酸及びこれらの塩類の他、ビニルスルホン酸、２−アクリルアミド−２−メチルプロパンスルホン酸、マレイン酸等及びこれらの塩類を挙げることができる。これらのアニオン性単量体の中でも、カチオン性単量体との共重合性に優れて、高分子凝集剤として必要な高分子量化が容易であり、高分子凝集剤としての性能が優れることから、下記一般式（４）で表される（メタ）アクリル酸及びそれらの塩類が好ましい。塩類としては、アンモニウム塩並びにナトリウム塩及びカリウム塩等のアルカリ金属塩が好ましい。
【００４８】
ＣＨ２＝ＣＲ１−ＣＯ−ＯＭ        ・・・化（４）
【００４９】
但し、上記一般式（４）中のＲ１は水素原子又はメチル基であり、Ｍは水素原子、アンモニウム基又はアルカリ金属原子を表す。
【００５０】
これらの（メタ）アクリル酸及びそれらの塩類の中でも、高分子凝集剤としての性能が特に優れることから、アクリル酸及びそのアンモニウム塩が最も好ましい。
これらのアニオン性単量体は単独で使用しても、２種以上を併用してもよい。
【００５１】
単量体混合物中におけるアニオン性単量体の配合量は、１〜９４．９９９９モル％であることが好ましく、２〜８０モル％であることがより好ましく、５〜５０モル％であることがより好ましい。
【００５２】
（２）架橋型水溶性高分子の製造方法
架橋型水溶性高分子を得るための重合の方法は、ラジカル重合であること以外には特に制限されないが、本発明に適用可能なラジカル重合の具体的な形態として、水溶液重合や懸濁重合、エマルション重合等が例示される。これらの中でも操作方法が簡便且つ原料及び製品の取扱いが容易であり、工業的な生産における生産コストの面でも有利な水溶液重合やエマルション重合が好ましい。また、エマルション重合後に水層や油層を揮発させて粉末化させても良い。
【００５３】
（２−１）水溶液重合
水溶液重合は、上記単量体混合物の水溶液をラジカル重合開始剤の存在下で重合する方法である。水溶液重合の場合、前記単量体混合物の濃度は、２５〜８５質量％とすることが好ましく、３０〜６５質量％とすることが特に好ましい。単量体混合物の水溶液のｐＨは２〜５に調整することが好ましい。
【００５４】
重合反応の際に用いられるラジカル重合開始剤は特に制限されない。水溶液重合の場合は、過硫酸カリウム、過硫酸アンモニウム等の過硫酸塩、ｔ−ブチルハイドロパーオキサイド等の有機過酸化物、アゾビスイソブチロニトリル等のアゾ系開始剤、レドックス系開始剤及び光重合開始剤等を適宜利用できる。これらのラジカル重合開始剤は単独で使用しても、２種以上を併用してもよい。
【００５５】
重合開始温度は、通常０〜３５℃が好ましい。重合時間は、通常０．１〜３時間が好ましい。また、重合反応は酸素の存在しない不活性雰囲気で行うことが好ましい。これらの重合条件は公知である。重合反応終了後には、必要に応じて適宜熱処理や乾燥、粉砕等の後処理を行う。これらの後処理も公知の方法を適用できる。
【００５６】
前記水溶液重合による製造方法の中でも、得られる架橋型水溶性高分子の物性や品質のバラツキが少なく、安定した生産が可能であり、物性の調整が容易である等の理由から、光照射重合が特に好ましい。光照射重合の具体例としては、光重合開始剤及び連鎖移動剤の存在下、前記単量体混合物の水溶液に光を照射して重合を行う方法が例示される。
【００５７】
光照射重合に用いられる光重合開始剤は特に制限されない。好ましい光重合開始剤として、アセトフェノン系光重合開始剤やアゾ系開始剤等が例示される。その中でも単量体混合物の水溶液への溶解度が高く、高分子凝集剤として必要な高分子量化が容易である等の理由から、水溶性のアゾ系開始剤が特に好ましい。
水溶性アゾ系開始剤の具体例としては、２，２’−アゾビス（２−メチルプロピオンアミジン）２塩酸塩、４，４’−アゾビス（４−シアノ吉草酸）等が例示される。
これらの光重合開始剤は単独で使用しても、２種以上を併用してもよい。
【００５８】
光重合開始剤の添加量は特に制限されない。光重合開始剤の種類、架橋型重合体の分子量、単量体組成及び残存単量体の含有量に応じて、適宜調整すればよい。水溶性アゾ系開始剤の場合、通常、単量体混合物中の各単量体の合計質量に対して、質量基準で１００〜３０００ｐｐｍが好ましい。
【００５９】
光照射重合に用いられる連鎖移動剤は、主に架橋型水溶性高分子の分子量の調整及び不溶解物の発生を抑制する目的で添加される。その種類は特に制限されない。本発明で使用可能な連鎖移動剤としては、亜硫酸水素ナトリウム、亜硫酸ナトリウム、次亜リン酸ナトリウム、メルカプトエタノール、イソプロパノール等が例示される。これらの中でも単量体混合物の水溶液への溶解度が高く、少量の添加量でも効果が高く、架橋型水溶性高分子の分子量を容易に調整できる等の理由から、亜硫酸水素ナトリウムが好ましい。
これらの連鎖移動剤は単独で使用しても、２種以上を併用してもよい。
【００６０】
連鎖移動剤の添加量は特に制限されない。連鎖移動剤の種類、架橋型重合体の分子量、単量体組成、架橋性単量体の添加量及び不溶解量に応じて、適宜調整すればよい。亜硫酸水素ナトリウムの場合、通常、単量体混合物中の各単量体の合計質量に対して、質量基準で５〜５００ｐｐｍが好ましく、１０〜３００ｐｐｍがさらに好ましく、１５〜２００ｐｐｍが最も好ましい。亜硫酸水素ナトリウムの添加量が５ｐｐｍ未満では、不溶解物の発生を抑制できない場合がある。その場合、高分子凝集剤として有効に作用する有効成分の量が減る。また、高分子凝集剤を水に溶解した溶解液を送液するポンプを閉塞させるトラブルの原因になることがある。亜硫酸水素ナトリウムの添加量が５００ｐｐｍを超えると、架橋型重合体の分子量が低くなり過ぎることがある。その場合、高分子凝集剤としての汚泥に対する凝集力が低下し、フロック径が大きくならない。また、ろ過速度が低下したり、汚泥中の微細な固形物がろ液に抜けて、ろ液の透明性が悪化する場合がある。
【００６１】
光照射重合に用いられる光の波長、照射強度、照射時間等の光照射条件は特に制限されない。使用する光重合開始剤の種類及び添加量並びに架橋型重合体の物性及び性能に応じて、適宜調整すればよい。光重合開始剤として、前記水溶性アゾ系開始剤を使用する場合、波長３６５ｎｍ付近の光が好ましく、照射強度は３６５ｎｍ用のＵＶ照度計による０．１〜１０．０ｍＷ／ｃｍ２が好ましい。照射時間は、通常０．１〜３時間が好ましい。
【００６２】
（２−２）エマルション重合
エマルション重合は、所定の単量体、ラジカル開始剤及び連鎖移動剤等を含有する水相と、非混和性の炭化水素からなる油状物質と、油中水滴型エマルションを形成させる有効量の界面活性剤と、を用いて油中水滴型エマルションを形成させ、このエマルションの液滴内で単量体を重合させる方法である。
【００６３】
油状物質としては、パラフィン類、各種鉱油、パラフィン類や各種鉱油と同等の特性を有する炭化水素系油、及びこれらの混合物を挙げることができる。油状物質の含有量は、油中水滴型エマルション全量に対して１５〜５０質量％の範囲であり、２０〜４０質量％であることが好ましい。
【００６４】
界面活性剤は、ＨＬＢが３〜１１であることが好ましい。そのような界面活性剤の例としては、ソルビタンモノオレート、ソルビタンモノステアレート等のノニオン性界面活性剤を挙げることができる。これらの界面活性剤の添加量は、油中水滴型エマルション全量に対して０．３〜１０質量％が好ましく、０．５〜５質量％がより好ましい。
【００６５】
エマルション重合を行う場合の重合条件は、使用する単量体や開始剤、重合体の物性に応じて適宜設定される。重合温度は５〜９０℃が好ましい。単量体の重合濃度は２０〜６０質量％が好ましく、２０〜５０質量％がより好ましい。重合時間は１〜１０時間が好ましく、２〜６時間がより好ましい。重合反応は酸素のない不活性雰囲気で行うことが好ましい。
【００６６】
エマルション重合を行う場合の平均粒子径は、０．０３〜１０μｍが好ましく、０．１〜５μｍがより好ましく、０．５〜３μｍがさらに好ましい。平均粒子径は、レーザー回折法により測定される体積平均値をいう。
【００６７】
上記に説明した重合方法を用いることにより、本発明で規定する所定の粘弾性を有する架橋型水溶性高分子を製造することができる。重合反応終了後には、必要に応じて適宜熱処理や乾燥、粉砕等の後処理を行う。これらの後処理も公知の方法を適用できる。架橋型水溶性高分子の０．１％水溶液の粘度は、１００〜３０００ｍＰａ・ｓであり、１５０〜１５００ｍＰａ・ｓであることが更に好ましく、１８０〜１０００ｍＰａ・ｓであることが特に好ましい。粘度の調整は、重合度や架橋度を調節することにより行うことができる。重合度の調節は、重合触媒濃度、連鎖移動剤の使用等、公知の方法により行うことができる。架橋度の調節は、架橋性単量体の配合量を調節することにより行うことができる。
【００６８】
架橋型水溶性高分子の重量平均分子量は、５０万〜１５００万であることが好ましい。重量平均分子量が５０万未満の場合、高分子凝集剤としての汚泥フロックの形成能が不足して、フロック径が十分に大きくならないことがある。また、重量平均分子量が５００万を超えると、高分子凝集剤の溶解性が悪化し、溶解液を送液するポンプを閉塞させるトラブルの原因となる。
【００６９】
架橋型水溶性高分子の不溶解量は、５０ｍＬ以下であることが好ましく、２０ｍＬ以下であることがさらに好ましく、１０ｍＬ以下であることが最も好ましい。不溶解量が５０ｍＬを超えると、高分子凝集剤として有効に作用する有効成分量が減る。また、高分子凝集剤を水に溶解した溶解液を送液するポンプを閉塞させるトラブルの原因になることがある。
【００７０】
架橋型水溶性高分子の０．５％塩粘度は、５〜５０ｍＰａ・ｓであることが好ましく、７〜３０ｍＰａ・ｓであることがさらに好ましく、１０〜２０ｍＰａ・ｓであることが最も好ましい。０．５％塩粘度が５ｍＰａ・ｓ未満の場合、高分子凝集剤としての凝集性能が不足して、フロック径が十分に大きくならなかったり、重力ろ過性が低下することがある。０．５％塩粘度が５０ｍＰａ・ｓを超えると、脱水ケーキの含水率が十分に低下しないことがある。
【００７１】
（３）廃水処理方法
本発明の高分子凝集剤を用いる廃水処理方法では、下水処理、し尿処理及び生活廃水処理等で発生する汚泥の他、食品工場、食肉加工及び化学工場等の各種産業廃水処理で発生する汚泥、養豚場等の畜産関係で発生する生し尿及びその廃水処理で発生する汚泥、パルプ又は製紙工業で発生する汚泥等の各種汚泥が処理対象になる。汚泥の種類にも制限はなく、初沈汚泥、余剰汚泥及びこれらの混合汚泥、濃縮汚泥及び嫌気性微生物処理した消化汚泥等がいずれも処理対象になる。本発明の高分子凝集剤は畜産廃水に対して特に優れた性能を有する。即ち、一部がエマルション状となっている廃水や成分が変動する廃水に対して特に有効に作用する。
【００７２】
本発明の廃水処理方法は、上記各種廃水に、本発明の高分子凝集剤を添加して脱水することを特徴とする。脱水方法の具体例としては、各種廃水に本発明の高分子凝集剤を添加し、公知の方法で撹拌及び／又は混合することで汚泥中の懸濁物と高分子凝集剤を作用させて、汚泥フロックを形成させる。形成された汚泥フロックを、公知の手段により機械的に脱水処理することで、処理水と脱水ケーキに分離する。
【００７３】
脱臭、脱リン及び脱窒等を目的とする場合は、汚泥のｐＨを５未満にすることが好ましい。
【００７４】
本発明の廃水処理方法は、無機凝集剤を添加しない。そのため、処理コストが低く、操作が簡便である。
【００７５】
脱水装置としては、特に制限されないが、スクリュープレス型脱水機、ベルトプレス型脱水機、フィルタープレス型脱水機、スクリューデカンター、多重円盤脱水機、ロータリープレスフィルター等が例示される。
【実施例】
【００７６】
以下、実施例によりさらに具体的に本発明を説明するが、本発明はこれらの実施例により限定されるものではない。各種物性の測定方法は以下の通りである。各種物性の測定における温度条件は、特に断りのない限り２５℃である。
【００７７】
〔粘弾性の歪み率依存性と角周波数依存性の測定方法〕
アントンパール社製  ＭＣＲレオメーターを用いて、試料を固形分０．１質量％に溶解した水溶液粘弾性の振動歪み率依存性と角周波数依存性を測定した。
＜粘弾性測定装置＞
アントンパール社製ＭＣＲ３０２型レオメーター、制御ソフトウエアレオプラス３２（ｖｅｒ．３．６２）
＜測定条件＞
治具：５０ｍｍφ_０．５°コーンプレート
測定温度：２５℃
＜歪み率依存性測定＞
周波数１Ｈｚにおいて歪み率１％→１０００％をかけた場合の溶液の貯蔵弾性率と損失弾性率を測定した。
＜周波数依存性測定＞
歪み率０．１〜１０％線形昇降範囲で、角周波数１００→０．１ｒａｄ／ｓをかけた場合の溶液の貯蔵弾性率と損失弾性率を測定した。
【００７８】
〔ろ過速度〕
内径７５ｍｍ、深さ１００ｍｍ、目開き８０ｍｅｓｈのステンレス製篩に、凝集した汚泥を一気にそそぎ込み、重力ろ過した。このとき、ろ液が２００ｍＬのメスシリンダーに入るようにロートをセットしておき、汚泥投入後、５秒、１０秒、２０秒、３０秒経過後のろ液の容量を計測して、重力ろ過性を評価した。このうち、１０秒経過後のろ液の容量を１０秒後ろ液量（ｍＬ）とした。
【００７９】
〔脱水ケーキの含水率〕
前記のろ過速度測定後にステンレス製篩上に残った汚泥の含水ケーキを全量取り出し、ベルトプレス用ろ布（ポリエステル製、杉綾織）に挟んで卓上試験用ベルトプレス機を使用して１７０ｋＰａで３分間圧搾することで脱水ケーキを得た。得られた脱水ケーキから中心の一部をサンプリングしてアルミパンに秤量し、１０５℃の熱風乾燥機で１６時間乾燥した後、乾燥後の質量を測定し、乾燥による減少量と乾燥前の質量の質量比から含水率を求めた。
【００８０】
＜製造例１＞
７９％ジメチルアミノエチルアクリレート塩化メチル４級塩水溶液３１３ｇと５０％アクリルアミド水溶液４５．４ｇを混合し、イソプロピルアルコール１．６ｇ、キレート剤ＥＤＴＡの５％水溶液を４．０ｇ、開始剤としてｔ−ブチルハイドロパーオキサイド０．０３ｇとメチレンビスアクリルアミド（ＭＢＡ）０．００３６ｇを含む水溶液を含む水溶液２．０ｇを添加後、イオン交換水を添加し、９８％硫酸でｐＨ３．０に調整し、７０４．２ｇの水相を調製した。油相を撹拌しながら、水相を添加し、ホモジナイザーにて高速撹拌して油中水型エマルションを調製した。フラスコに窒素ガス吹き込み管、還流冷却器、温度計をつけ、撹拌翼で撹拌しながら、窒素ガスで脱気を開始した。十分に脱気した後、窒素ガスを供給しながら、さらに二酸化硫黄を０．０２ｖｏｌ％含む窒素ガスを３４．９ｍｌ／分の供給量で乳化液中に吹き込み、重合を開始させた。５０℃に到達後、２時間この温度を保持した後、二酸化硫黄を含む窒素ガスの供給量を１８６．４ｍｌ／分に増やし、さらに５０℃で１時間保持した後、窒素ガスおよび二酸化硫黄を含む窒素ガスを停止し、重合を終了した。親水性界面活性剤として、ＨＬＢ値１３．５のポリエチレングリコールモノオレートをエマルションに含まれる総乳化剤の加重平均のＨＬＢ値が１０．０となるように、１４．１ｇ加えて混合し、エバポレーターにて脱水後、減圧乾燥を行い、粉末の重合体１を得た。この重合体の粘弾性の測定結果を表１に示した。
【００８１】
＜製造例２〜７、比較製造例１〜６＞
単量体組成を表１に記載のように変更した以外は、製造例１と同様に操作して重合体を得た。これらの重合体の粘弾性の測定結果を表１に示した。
【００８２】
【表１】
0006649762.tif 000004
【００８３】
〔廃水処理試験１〕
（実施例１〜４、比較例１〜６）
猪牧場から採取した畜産廃水を用い、凝集及び脱水性能を評価した。使用した廃水は、ｐＨ＝６．６９、ＴＳ（Ｔｏｔａｌ  Ｓｏｌｉｄ）＝５,０００（ｍｇ／Ｌ）、ＳＳ（Ｓｕｓｐｅｎｄｅｄ  Ｓｏｌｉｄｓ）＝３,８４０（ｍｇ／Ｌ）である。この廃水２００ｍＬを３００ｍＬのビーカーに入れ、各凝集剤をそれぞれ添加した。添加率（凝集剤の固形分として）は表２に記載した。この廃水を、ジャーテスターを用いて２００ｒｐｍで３０秒間攪拌し、フロックを形成させ、１０秒ろ過速度を測定した。ろ布上の汚泥を採取し、試験用ベルトプレス機を使用して１７０ｋＰａで３．０分間圧搾して脱水ケーキを得、ケーキ含水率を測定した。これらの結果を表２に示した。
【００８４】
【表２】
0006649762.tif 000005
【００８５】
【表３】
0006649762.tif 000006
【００８６】
実施例１の高分子凝集剤は、所定の粘弾性の架橋型水溶性高分子を含んでおり、添加率６０〜１００ｐｐｍの範囲で良好な性能を示した。
【００８７】
これに対して、比較例１で用いる高分子凝集剤のｔａｎδ＝１となる角周波数は０．０５ｒａｄ／ｓである。比較例１の高分子凝集剤は、添加量８０ｐｐｍの時、ろ過速度が最も良好であるが、添加量をさらに増やすと、ろ過速度が低下した。即ち、添加過剰となった。比較例２〜３も比較例１と同様な結果となった。比較例４は線状型ポリマーで角周波数が範囲内のものではあるが、十分なろ過速度が得られず、含水率も低下しない。
比較例５及び６は、線状ポリマーと架橋ポリマーの混合物であり、実施例１〜４よりも添加量が増加した。
【００８８】
〔廃水処理試験２〕
（実施例５〜８、比較例７〜９）
黒豚牧場から採取した畜産廃水を用い、凝集及び脱水性能を評価した。使用した廃水は、ｐＨ＝７．１４、ＴＳ（Ｔｏｔａｌ  Ｓｏｌｉｄ）＝１３,７００（ｍｇ／Ｌ）、ＳＳ（Ｓｕｓｐｅｎｄｅｄ  Ｓｏｌｉｄｓ）＝１１,１００（ｍｇ／Ｌ）である。この廃水２００ｍＬを３００ｍＬのビーカーに入れ、各凝集剤をそれぞれ添加した。添加率（凝集剤の固形分として）は表２に記載した。この廃水を、ジャーテスターを用いて２００ｒｐｍで３０秒間攪拌し、フロックを形成させ、１０秒ろ過速度を測定した。ろ布上の汚泥を採取し、試験用ベルトプレス機を使用して１７０ｋＰａで３．０分間圧搾して脱水ケーキを得、ケーキ含水率を測定した。これらの結果を表３に示した。
【００８９】
実施例５〜８の高分子凝集剤は、所定の粘弾性の架橋型水溶性高分子を含んでおり、添加率６０〜１００ｐｐｍの範囲で良好な性能を示した。それに対して、比較例７〜９は実施例程の濾過速度の向上や含水率の低減が確認できなかった。
【００９０】
【表４】
0006649762.tif 000007
【００９１】
〔廃水処理試験３〕
（実施例９〜１１、比較例１０〜１２）
黒豚牧場から採取した畜産廃水を用い、凝集及び脱水性能を評価した。使用した廃水は、ｐＨ＝７．５２、ＴＳ（Ｔｏｔａｌ  Ｓｏｌｉｄ）＝１８,１００（ｍｇ／Ｌ）、ＳＳ（Ｓｕｓｐｅｎｄｅｄ  Ｓｏｌｉｄｓ）＝１４,６００（ｍｇ／Ｌ）である。この廃水２００ｍＬを３００ｍＬのビーカーに入れ、各凝集剤をそれぞれ添加した。添加率（凝集剤の固形分として）は表２に記載した。この廃水を、ジャーテスターを用いて２００ｒｐｍで３０秒間攪拌し、フロックを形成させ、１０秒ろ過速度を測定した。ろ布上の汚泥を採取し、試験用ベルトプレス機を使用して１７０ｋＰａで３．０分間圧搾して脱水ケーキを得、ケーキ含水率を測定した。
これらの結果を表４に示した。
【００９２】
実施例９〜１１の高分子凝集剤は、所定の粘弾性の架橋型水溶性高分子を含んでおり、添加量を２００〜２７５ｐｐｍの範囲で添加量増加に相関して、１０秒濾過速度の増加と含水率の低減を示した。それに対して、比較例１０〜１２は添加量２５０ｐｐｍで濾過速度と含水率が頭打ちとなった。
【００９３】
【表５】
0006649762.tif 000008